(57)【要約】      （修正有）【課題】    塗装熱処理時の熱変形を防止し、熱処理後の缶強度を確保するとともに、真円度が高いボトル缶を得ることができる、高温特性に優れたボトル缶用アルミニウム合金板を提供することを目的とする。【解決手段】    Ｍｎ：０．７〜１．５％、Ｍｇ：０．８〜１．７％、Ｆｅ：０．１〜０．７％、Ｓｉ：０．０５〜０．５％、Ｃｕ：０．１〜０．６％を含有し、残部がＡｌ及び不可避的不純物からなる組成を有し、かつ、結晶粒組織を、板厚方向中央部の上面観察による結晶粒の平均アスペクト比が３以上の圧延方向に伸長させた組織とし、更に、圧延方向に対して０°、４５°、９０°の各方向の引張強度の内、最大値と最小値との差が２５MPa 以下であり、圧延方向に対して０°、４５°、９０°の各方向の引張り試験によるｎ値の内、最大値と最小値との差が０．０３以下であることとし、成形性を阻害せずに、高温特性を向上させる。【選択図】    なし【特許請求の範囲】
【請求項１】
Ｍｎ：０．７〜１．５％（質量％、以下同じ）、Ｍｇ：０．８〜１．７％、Ｆｅ：０．１〜０．７％、Ｓｉ：０．０５〜０．５％、Ｃｕ：０．１〜０．６％を含有し、残部がＡｌ及び不可避的不純物からなる組成を有し、かつ、結晶粒組織を、板厚方向中央部の上面観察による結晶粒の平均アスペクト比が３以上の圧延方向に伸長させた組織とし、更に、圧延方向に対して０°、４５°、９０°の各方向の引張り強度の内、最大値と最小値との差が２５MPa 以下であり、圧延方向に対して０°、４５°、９０°の各方向の引張り試験によるｎ値の内、最大値と最小値との差が０．０３以下であることを特徴とする、高温特性に優れたボトル缶用アルミニウム合金板。
【請求項２】
前記アルミニウム合金板が、更に、Ｃｒ：０．００１〜０．３％、Ｚｎ：０．０５〜１．０％から選択された一種または二種を含有する請求項１に記載の高温特性に優れたボトル缶用アルミニウム合金板。
【請求項３】
前記アルミニウム合金板が、更に、０．００５〜０．２％のＴｉを単独で、又は０．０００１〜０．０５％のＢと併せて含有する請求項１または２に記載の高温特性に優れたボトル缶用アルミニウム合金板。
【請求項４】
前記アルミニウム合金板を２９０℃×２０秒熱処理した時の、この熱処理前後でのアルミニウム合金板の硬さ変化ΔHvが３０Hv以下であり、この熱処理後のアルミニウム合金板の０．２％耐力が２１５ＭＰａ以上である請求項１乃至３のいずれか１項に記載の高温特性に優れたボトル缶用アルミニウム合金板。
【請求項５】
前記アルミニウム合金冷延板が、熱間圧延板を、途中で焼鈍することなく、最終の板厚まで冷間圧延されたものである請求項１乃至４のいずれか１項に記載の高温特性に優れたボトル缶用アルミニウム合金板。
【発明の詳細な説明】
【技術分野】
【０００１】
本発明は、ボトル缶（飲料缶）の缶胴材として、０．２ｍｍ以下（缶胴中央部の肉厚が薄いところで120〜130μｍ程度）の板厚に薄肉化されて高温で熱処理された際にも、強度低下が少なく高強度が確保でき、かつ、変形もし難い、などの高温特性に優れたボトル缶用アルミニウム合金板（ボトル缶用素材板）に関するものである。なお、本発明で言うアルミニウム合金板とは、熱間圧延−冷間圧延を通じて圧延された圧延板（冷間圧延板）である。以下、アルミニウム合金をＡｌ合金とも言う。
【背景技術】
【０００２】
アルミニウム系飲料缶としては、缶胴体と缶蓋（缶エンド）とをシーミング加工することによって得られる２ピースアルミニウム缶が多用されている。前記缶胴体は、アルミニウム系冷間圧延板をＤＩ加工（深絞り加工及びしごき加工）し、所定のサイズにトリミングを施した後、脱脂・洗浄処理を行い、さらに塗装および印刷を行って焼付け（ベーキング）を行い、缶胴縁部をネッキング加工及びフランジ加工することによって製造されている。
【０００３】
前記缶胴体用の冷間圧延板としては、従来からＡｌ−Ｍｇ−Ｍｎ系合金であるＪＩＳ３００４合金、３１０４合金等の硬質板が広く用いられている。このＪＩＳ３００４合金、３１０４合金は、しごき加工性に優れており、強度を高めるために高圧延率で冷間圧延を施した場合でも比較的良好な成形性を示すことから、ＤＩ缶胴材として好適であるとされている。
【０００４】
一方、ボトル缶は、アルミニウム合金板の両面に熱可塑性樹脂被膜層が形成され、潤滑剤が塗布されたものを打ち抜いてブランクを得、このブランクを絞り加工してカップ状に成形し、次いで、このカップ状の成形品に対し、再絞り加工とストレッチ加工又はしごき加工（ＤＩ加工）を行って、胴部が小径化され、薄肉化された有底円筒状の缶を成形する。そして、缶の底部側を複数回絞り加工することにより、肩部と未開口の口部を成形し、洗浄及びトリミング等の後に、缶胴部に印刷・塗装工程を実施し、口部を開口してカール部及びネジ部を形成し（ネジ・カール成形）、ネジ部の反対側の部分に対しネックイン加工とフランジ加工を施し、シーマーにより、別途成形した底蓋を巻き締めすることによりボトル缶が得られる（特許文献１参照）。
【０００５】
このように、２ピース缶では、アルミニウム合金板に、下地処理（クロメート等）を行なった後、樹脂被覆（樹脂塗布又はフィルムラミネート）を行ない、続いて円形のブランクに打抜き、カップ成形した後、絞りしごき加工を施し、印刷・塗装、ネッキング、トリミング等の処理を実施している。
【０００６】
また、ネジ付きの口部を有するボトル缶では、アルミニウム合金板に、下地処理（クロメート等）を行なった後、樹脂被覆（樹脂塗布又はフィルムラミネート）を行ない、続いて円形のブランクに打抜き、カップ成形した後、絞りしごき加工を施し、トリミング、印刷及び塗装を行ない、ネジ・カール成形後、ネックフランジ成形を実施している。
【０００７】
ボトル缶の缶胴はＤＩ加工直後には缶胴の水平方向断面が略真円状になっているのが普通である。しかし、印刷塗装時及びラミネートフィルムの密着性を向上させるための熱処理時に、缶胴は２００℃以上の温度まで加熱される。
【０００８】
この際、缶胴自体は元の約０．３〜０．４ｍｍ程度の板厚の冷延板から、０．２ｍｍ以下の肉厚にまで、薄肉化されている。したがって、このような２００℃を超えるような高温における熱処理を受けると、缶胴は、ＤＩ加工時の加工歪及び残留応力が開放され、熱軟化が起きる。
【０００９】
この場合に、軟化しやすい材料では、軟化の度合いが顕著であり、缶の強度や硬度が著しく低下し、十分な缶強度を確保できなくなるという問題点がある。
【００１０】
また、缶の円周方向について軟化の度合いが不均一になるため、缶胴の横断面が、成形された真円ではなく、楕円となって変形してしまい、缶胴の形状が不均一となるという問題点がある。
【００１１】
近年では、缶軽量化の要求から、アルミニウム缶の板厚が０．２ｍｍ以下のレベルで、ますます薄くなってきており、上記熱軟化による、缶胴の強度や硬度の低下、缶胴の形状不均一化などの現象が顕著になってきている。
【００１２】
更に、近年、缶の生産性向上の観点から、前記印刷塗装時及びラミネートフィルムの密着性を向上させるための熱処理が、例えば、２９０℃×２０秒と、より高温化、短時間化された高速化が進展している。このような傾向も、上記熱軟化による、缶胴の強度や硬度の低下や、缶胴の形状不均一化をより助長する。
【００１３】
これに対して、この熱軟化による缶胴の強度低下や変形を防止すべく、缶胴の板厚を増せば、缶重量の増加となり、また、板厚を増大させずにアルミニウム材料自体の強度を増加させると、前記しごき成形時に、破断が生じたりするという不都合がある。したがって、このような問題に対して、従来の胴缶材料や方法だけでは、対応できない。
【００１４】
上記熱軟化による缶胴の形状不均一化に対して、従来から、この塗装熱処理時の熱変形を防止し、真円度が高いＤＩ缶を得ることができるＤＩ缶用アルミニウム合金板が提案されてはいる（特許文献２）。具体的には、ＤＩ缶用アルミニウム合金板として、Ｍｎ：０．５乃至１．３質量％、Ｍｇ：０．５乃至１．３質量％、Ｃｕ：０．１乃至０．３質量％、Ｆｅ：０．２乃至０．６質量％、Ｓｉ：０．１乃至０．５質量％を含有するアルミニウム合金組成によって、ベーキング温度Ｔ（℃）が２３０乃至２７０℃の条件で、２０分間熱処理したときの、熱処理前後の引張り強さの変化ΔＴＳを小さくしようとするものである。
【００１５】
この他、缶への成形性向上のために、組織を制御することも、従来から多数提案されている。例えば、熱間圧延板のＭｎ固溶量及び結晶粒径を所定の範囲に制御し、熱間圧延板の耳率を安定して−３〜−６％にし、これを、その後、中間焼鈍することなく冷間圧延することによって、得られる冷間圧延板の耳率を安定して０〜２％にすることが提案されている（特許文献３）。
【００１６】
缶への成形性や強度向上のために、この特許文献３を含め、パス間（冷延途中）で中間焼鈍を行なう通常の冷間圧延ではなく、熱間圧延板を、途中で焼鈍することなく、最終の板厚まで冷間圧延することなどが提案されている（特許文献４）。
【特許文献１】特開２００１−１６２３４４号公報（全文）
【特許文献２】特開２００３−２７７８６５号公報（全文）
【特許文献３】特開２００３−３４２６５７号公報（全文）
【特許文献４】特開２００４−２４４７０１号公報（全文）
【発明の開示】
【発明が解決しようとする課題】
【００１７】
しかし、熱間圧延板を、途中で焼鈍することなく、最終の板厚まで冷間圧延したアルミニウム合金板は、特に、塗装熱処理時の熱変形を防止することができない。
【００１８】
また、前記Ｍｎ固溶量及び結晶粒径など、従来からの耳率安定化のためのアルミニウム合金板の組織の冶金的な因子を制御するだけでは、塗装熱処理時の熱変形を防止することができない。
【００１９】
更に、前記特許文献２のように、Ｍｎ、Ｍｇ、Ｃｕ、Ｆｅ、Ｓｉなどのアルミニウム合金組成のみによっても、前記した熱軟化による缶胴の強度低下や変形を抑制することには大きな限界がある。
【００２０】
即ち、前記特許文献２は、その規定している乃至想定している、２３０乃至２７０℃×２０分間の熱処理に対しては有効かもしれない。しかしながら、これに対して、前記したように、２９０℃×２０秒と、より高温化短時間化された高速化熱処理に対しては、特に熱処理温度がより高温となり、また、缶胴がより薄肉化されているために、熱軟化による缶胴の強度低下や変形を防止できない。
【００２１】
本発明はかかる問題点に鑑みてなされたものであって、ＤＩ加工等の成形性の確保を前提に、より高温化短時間化された高速化熱処理に対しても、塗装熱処理時の熱変形を防止し、熱処理後の缶強度を確保するとともに、真円度が高いボトル缶を得ることができる、高温特性に優れたボトル缶用アルミニウム合金板を提供することを目的とする。
【課題を解決するための手段】
【００２２】
この目的を達成するために、本発明の高温特性に優れたボトル缶用アルミニウム合金板の要旨は、Ｍｎ：０．７〜１．５％（質量％、以下同じ）、Ｍｇ：０．８〜１．７％、Ｆｅ：０．１〜０．７％、Ｓｉ：０．０５〜０．５％、Ｃｕ：０．１〜０．６％を含有し、残部がＡｌ及び不可避的不純物からなる組成を有し、かつ、結晶粒組織を、板厚方向中央部の上面観察による結晶粒の平均アスペクト比が３以上の圧延方向に伸長させた組織とし、更に、圧延方向に対して０°、４５°、９０°の各方向の引張強度の内、最大値と最小値との差が２５MPa 以下であり、圧延方向に対して０°、４５°、９０°の各方向の引張り試験によるｎ値の内、最大値と最小値との差が０．０３以下であることとする。
【発明の効果】
【００２３】
ボトル缶のＤＩ缶胴については、主として製造コストの低減、及び軽量化の目的から、前記して通り、更なる薄肉化が求められている。この薄肉化を達成するためには、座屈強度の低下をきたさないように、材料であるアルミニウム合金板の高強度化を図る必要がある。また、薄肉化を達成するためには、更に、ＤＩ成形時における耳率が低いことが強く求められる。ＤＩ成形時の耳率を低くすれば、ＤＩ成形時の歩留まりを高めることができ、さらには缶胴の耳切れに起因する缶胴破断を防止することができる。
【００２４】
このため、前記した通り、従来から、耳率を高度に安定化させるために、ボトル缶のＤＩ缶胴材料であるアルミニウム合金板の特に組織の冶金的な因子を制御することが公知である。代表的には、結晶粒径の微細化制御、Ｍｇ2 Ｓｉなどの化合物の個数や大きさの制御、添加元素のミクロ的偏析抑制、Ｍｎなどの合金元素の固溶量制御、キューブ方位の制御、などなどである。
【００２５】
しかし、本発明の課題である、塗装熱処理時の熱変形を防止するための、材料であるアルミニウム合金板の組織の冶金的な因子を制御する技術は未だ実質的に提案されていない。これは、塗装熱処理時の熱変形と相関する組織の冶金的な因子の知見が未だなされていないことによる。また、上記耳率安定化のための公知の組織の冶金的な因子を種々制御するだけでは、塗装熱処理時の熱変形を防止することができない。
【００２６】
これに対して、本発明では、数有る組織の冶金的な因子の内でも、結晶粒の形態が、熱処理後の缶強度や塗装熱処理時の熱変形と相関することを知見した。そして、結晶粒の平均アスペクト比が３以上の圧延方向に伸長させた組織とすることで、熱処理後の缶強度や塗装熱処理時の熱変形などの高温特性が改善されることを知見した。
【００２７】
この結晶粒の形態制御は、耳率の安定化を阻害せず、却って、耳率を安定化させる作用もあるため、熱処理後の缶強度の確保や塗装熱処理時の熱変形を抑制した上で、ＤＩ加工等の成形性を確保することができる。言い換えると、熱処理後の缶強度の確保や塗装熱処理時の熱変形を抑制した上で、基本的な要求特性であるＤＩ加工等の成形性を確保した、アルミニウム合金板とすることができる。
【００２８】
したがって、アルミニウム合金板の結晶粒を、等軸粒ではなく、平均アスペクト比が３以上の、圧延方向に伸長させた組織に制御することによって、より高温化短時間化された高速化熱処理に対しての、塗装熱処理時の熱変形が抑制され、熱処理後の缶強度も確保できる。
【００２９】
そして、この効果を確実なものとするために、本発明では、更に、この組織における異方性を抑制するように制御する。即ち、圧延方向に対して０°、４５°、９０°の各方向の引張強度の内、最大値と最小値との差が２５MPa 以下であり、圧延方向に対して０°、４５°、９０°の各方向の引張り試験によるｎ値の内、最大値と最小値との差が０．０３以下であることとする。
【００３０】
通常の熱間圧延や冷間圧延によるアルミニウム合金板製造工程において、特に、熱間圧延板を、途中での焼鈍（中間焼鈍）を行なって、最終の板厚まで冷間圧延した場合、冷間圧延率が高くならざるを得ず、強度の異方性が生じてしまい、圧延方向に対して０°、４５°、９０°の各方向の引張強度の間で、約３０ＭＰa以上の差が生じる。強度の異方性が高くなると、カップ成形、しごき加工後の内部応力が、円周方向で不均一となり、印刷塗装時及びラミネートフィルムの密着性を向上させるための熱処理を施したとき、回復度合いが不均一となり、楕円変形が生じやすい。通常の熱間圧延および冷間圧延した場合に、塗装熱処理時の熱変形を防止することができなかったのはこの理由による。
【００３１】
また、熱間圧延板を、途中で焼鈍することなく、最終の板厚まで直通で冷間圧延した場合でも、冷間圧延率が高くならざるを得ず、強度の異方性が生じやすい。このため、圧延方向に対して０°、４５°、９０°の各方向の引張強度の間で差が生じ、同様に楕円変形が生じやすい。前記した従来の中間焼鈍抜きでの冷間圧延において、塗装熱処理時の熱変形を防止することができなかったのはこの理由による。
【００３２】
これに対して、本発明は、缶への成形性や強度向上のために、パス間（冷延途中）で中間焼鈍を行なう通常の冷間圧延ではなく、熱間圧延板を、途中で焼鈍することなく、最終の板厚まで直通で冷間圧延した場合でも、前記塗装熱処理時の熱変形が抑制され、熱処理後の缶強度も確保できる。
【発明を実施するための最良の形態】
【００３３】
（Ａｌ合金板組成）
先ず、本発明のＡｌ合金板の好ましい化学成分組成（単位：質量％）について、各元素の限定理由を含めて、以下に説明する。
【００３４】
本発明の高温特性に優れたボトル缶用アルミニウム合金板の組成は、Ｍｎ：０．７〜１．５％、Ｍｇ：０．８〜１．７％、Ｆｅ：０．１〜０．７％、Ｓｉ：０．０５〜０．５％、Ｃｕ：０．１〜０．６％を含有し、残部がＡｌ及び不可避的不純物からなる組成とする。この不可避的不純物として、溶解原料である缶材スクラップなどから混入される、Ｚｒ、Ｂｉ，Ｓｎ、Ｇａ，Ｖ，Ｃｏ，Ｎｉ，Ｃａ、Ｍｏ，Ｂｅ、Ｐｂ，Ｗなどの不純物元素の含有を特性を阻害しない範囲で許容する。
【００３５】
Ｍｎ：０．７〜１．５％。
Ｍｎは強度の向上に寄与し、さらには成形性の向上にも寄与する有効な元素である。特に本発明の缶胴材（冷間圧延板）では、ＤＩ成形時にしごき加工が行われるため、Ｍｎは極めて重要となる。
【００３６】
より詳細には、ＭｎはＡｌ−Ｆｅ−Ｍｎ−Ｓｉ系金属間化合物（α相）などの種々のＭｎ系金属間化合物を形成する。そして前記α相が適正に分布しているほど、しごき加工性を向上できる。すなわちアルミニウム板のしごき加工においては、通常エマルジョンタイプの潤滑剤が用いられているが、前記α相の量が少ないと、エマルジョンタイプの潤滑剤を使用しても潤滑性が不足し、ゴーリングと称される擦り疵や焼付きなどの外観不良が発生する虞がある。従ってα相を生成し、しごき加工時の表面疵を防止するためにもＭｎは不可欠な元素である。
【００３７】
Ｍｎの含有量が少な過ぎると上記効果が発揮されない。このため、Ｍｎの含有量は０．７％以上、好ましくは０．８％以上、好ましくは０．８５％以上、さらに好ましくは０．９％以上である。
【００３８】
一方、Ｍｎが過剰になると、ＭｎＡｌ6 の初晶巨大金属化合物が晶出し、成形性が低下する。それゆえ、Ｍｎ含有量の上限は１．５％、好ましくは１．３％、さらに好ましくは１．１％、さらに好ましくは１．０％とする。
【００３９】
Ｍｇ：０．８〜１．７％。
Ｍｇは単独で固溶強化によって強度を向上できる点で有効である。更には、後述するＣｕと共に含有させることによって、本発明の缶胴材（冷間圧延板）を最終焼鈍（仕上焼鈍ともいう。例えば、温度：１００〜１５０℃程度、時間：１〜２時間程度の焼鈍）し、その後に製缶してからベーキング（焼付印刷）する際に、軟化を抑制できる。即ち、Ｍｇ及びＣｕを両者含有すると、熱間圧延板の段階において、Ｃｕ固溶量を確保することができ、ベーキング（焼付印刷）を行う際にＡｌ−Ｃｕ−Ｍｇが析出するため、ベーキング時の軟化を抑制できる。
【００４０】
Ｍｇの含有量が少な過ぎると、Ｍｇ固溶量が確保できず、高温熱処理時の耐軟化特性の向上効果が発揮されない。このため、Ｍｇの含有量は０．８％以上、好ましくは０．９％以上、さらに好ましくは１．０％以上とする。
【００４１】
一方、Ｍｇが過剰になると加工硬化が生じやすくなるため、成形性が低下する。このため、Ｍｇ含有量の上限は１．７％、好ましくは１．６％、さらに好ましくは１．３５％とする。
【００４２】
Ｆｅ：０．１〜０．７％。
Ｆｅは結晶粒を微細化させる作用があり、さらには上述のＡｌ−Ｆｅ−Ｍｎ−Ｓｉ系金属間化合物（α相）を生成するため、成形性の向上に寄与する。またＦｅは、Ｍｎの晶出や析出を促進し、アルミニウム基地中のＭｎ固溶量やＭｎ系金属間化合物（前記α相など）の分散状態を制御する点でも有用である。一方、Ｍｎの存在下でＦｅが過剰になると、巨大な初晶金属間化合物が発生しやすくなり、成形性を損なう虞がある。
【００４３】
従って、Ｆｅの含有量は、Ｍｎの含有量に応じて設定でき、ＦｅとＭｎとの質量比（Ｆｅ／Ｍｎ）は、例えば、０．１〜０．７の範囲、好ましくは０．２〜０．６の範囲、さらに好ましくは０．３〜０．５の範囲である。
【００４４】
なお、Ｍｎの含有量が上記範囲の場合、Ｆｅの下限含有量は０．１％以上、好ましくは０．２％以上、さらに好ましくは０．３％以上とする。また、Ｆｅの上限含有量は、０．７％以下、好ましくは０．６％以下、さらに好ましくは０．５％以下である。
【００４５】
Ｓｉ：０．０５〜０．５％。
Ｓｉは、Ａｌ−Ｆｅ−Ｍｎ−Ｓｉ系金属間化合物（α相）を生成し、Ｍｎ系金属間化合物の分散状態を制御するために有用な元素である。α相が適正に分布している程、成形性を向上できる。
【００４６】
このため、Ｓｉの含有量は０．０５％以上、好ましくは０．１％以上、さらに好ましくは０．２％以上とする。一方、Ｓｉが過剰になると、時効硬化によって材料が硬くなり過ぎ、成形性が低下する。このため、Ｓｉ含有量の上限は０．５％、好ましくは０．４５％、さらに好ましくは０．４％とする。
【００４７】
Ｃｕ：０．１〜０．６％。
Ｃｕは、冷間圧延板の製缶時にベーキング（焼付印刷）を行うときに、Ａｌ−Ｃｕ−Ｍｇが析出するとともに、Ｍｇと共に含有させて、固溶Ｍｇと固溶Ｃｕとの作用によって、軟化を抑制できる。このため、Ｃｕ含有の下限量は０．１％以上、好ましくは０．１５％以上、さらに好ましくは０．２％以上とする。一方、Ｃｕが過剰になると、時効硬化は容易に得られるものの、硬くなりすぎるために、成形性が低下し、さらには耐食性も劣化する。このため、Ｃｕ含有の上限量は０．６％、好ましくは０．５％、さらに好ましくは０．３５％とする。
【００４８】
Ｃｕの他に、同効の強度向上元素としては、Ｃｒ、Ｚｎなどが挙げられる。この点、Ｃｕに加えて、更に、Ｃｒ、Ｚｎの一種または二種を選択的に含有させることができる。
【００４９】
Ｃｒ：０．００１〜０．３％。
Ｃｒを強度向上効果の発揮のために選択的に含有させる場合には、含有量を０．００１％以上、好ましくは０．００２％以上とする。一方、Ｃｒが過剰になると、巨大晶出物が生成して成形性が低下する。このため、Ｃｒ含有量の上限は０．３％、好ましくは０．２５％とする。
【００５０】
Ｚｎ：０．０５〜１．０％。
Ｚｎを含有させると、Ａｌ−Ｍｇ−Ｚｎ系粒子が時効析出することによって強度を向上できる。この効果を発揮させるため選択的に含有させる場合には、Ｚｎ含有量は０．０５％以上、好ましくは０．０６％以上とする。一方、Ｚｎが過剰になると耐食性が低下する。このため、Ｚｎ含有量の上限は０．５％、好ましくは０．４５％とする。
【００５１】
Ｔｉ：０．００５〜０．２％。
Ｔｉは結晶粒微細化元素である。この効果を発揮させたい時には選択的に含有させる。その際のＴｉの含有量は０．００５％以上、好ましくは０．０１％以上、さらに好ましくは０．０１５％以上とする。なお、Ｔｉが過剰になると、巨大なＡｌ−Ｔｉ系金属間化合物が晶出して成形性を阻害する。したがって、Ｔｉ含有量の上限は０．２％、好ましくは０．１％、さらに好ましくは０．０５％とする。
【００５２】
前記Ｔｉは単独で含有させてもよいが、微量のＢと共に含有してもよい。Ｂと併用すると、結晶粒の微細化効果がさらに向上する。このために選択的含有させる際のＢの含有量は０．０００１％以上、好ましくは０．０００５％以上、さらに好ましくは０．０００８％以上とする。一方、Ｂが過剰になると、Ｔｉ−Ｂ系の粗大粒子が生成して成形性を低下させる。したがって、Ｂ含有量の上限は０．０５％、好ましくは０．０１％、さらに好ましくは０．００５％とする。
【００５３】
以上記載した元素以外は不可避的不純物であり、上記板特性を阻害しないために、含有量は基本的に少ない方が良いが、上記板特性を阻害しない範囲で、ＪＩＳ規格などで記載された、３０００系アルミニウム合金の各元素の上限値程度までの含有は許容される。
【００５４】
（Ａｌ合金板組織）
次ぎに、本発明Ａｌ合金板組織について、以下に説明する。
【００５５】
（結晶粒の平均アスペクト比）
前記した通り、アルミニウム合金板の結晶粒を、通常の等軸粒ではなく、平均アスペクト比が３以上の、圧延方向に伸長させたものにすることによって、より高温化短時間化された高速化熱処理に対しての、塗装熱処理時の熱変形が抑制され、熱処理後の缶強度も確保できる。
【００５６】
即ち、アルミニウム合金板の結晶粒を圧延方向への伸長粒とすることによって、しごき加工性を付与して、ＤＩ加工等の成形性を確保した上で、本発明で規定した、上記成分組成と、後述する異方性の抑制とともに、熱処理後の缶強度を確保できる。これによって、塗装熱処理時の熱変形も抑制される。
【００５７】
結晶粒の平均アスペクト比が３未満では、通常の等軸粒と大差なくなり、上記効果が不足するため、塗装熱処理時の熱変形抑制や、熱処理後の缶強度確保が達成できない。この点で、結晶粒の圧延方向への伸長は大きいほど良く、より好ましくは、結晶粒の平均アスペクト比は３．１以上である。
【００５８】
結晶粒のアスペクト比は、中間焼鈍を施さない工程では、熱延板の結晶粒組織、冷間圧延率および冷間圧延温度によって決まる。この点で、結晶粒の平均アスペクト比の上限は、熱間圧延や冷間圧延など、伸長粒とするための製造工程の能力限界から決定されるが、そのレベルは６程度である。
【００５９】
（平均アスペクト比測定方法）
結晶粒の平均アスペクト比は、板厚方向中央部の上面観察（偏光観察）によって測定される。調質処理後（ボトル缶成形前）の板の板厚方向中央部、圧延面上面を、機械研磨、電解研磨、およびバーカー液による陽極酸化処理後、偏光観察によって行う。
【００６０】
上記板の板厚方向中央部を上面から、結晶粒組織を偏光観察したとき、結晶方位の違いによって白黒の違いがでる。この際の観察で、輪郭がはっきり観察できる、視野内の結晶粒を対象に、個々の結晶粒の圧延方向の最大長さと、板幅方向の最大長さを計測する。そして、この個々の結晶粒の（圧延方向の最大長さ）／（板幅方向の最大長さ）をアスペクト比として計算する。×１００倍の光学顕微鏡の観察で、測定する結晶粒を１００個として、それら結晶粒のアスペクト比の平均値によって、結晶粒の平均アスペクト比を求める。
【００６１】
（異方性抑制）
本発明では、結晶粒の平均アスペクト比達成のために、また、缶への成形性や強度向上のために、熱間圧延板を、途中で焼鈍することなく、最終の板厚まで直通で冷間圧延した場合でも、前記塗装熱処理時の熱変形を抑制し、熱処理後の缶強度を確保する。
【００６２】
このため、本発明では、上記結晶粒制御とともに、更に、この組織における異方性を抑制するように制御する。具体的には、この異方性の制御に、引張強度とｎ値との二つの異方性指標を選択して用いる。
【００６３】
一つは、引張強度であり、引張強度の異方性が高くなると、前記した通り、カップ成形、しごき加工後の内部応力が、円周方向で不均一となり、印刷塗装時及びラミネートフィルムの密着性を向上させるための熱処理を施したとき、回復度合いが不均一となり、楕円変形が生じやすい。
【００６４】
したがって、引張強度の異方性を小さくするために、アルミニウム合金板の、圧延方向に対して０°、４５°、９０°の各方向の引張強度の内、最大値と最小値との差をできるだけ小さくする。具体的には、この差を２５MPa 以下、好ましくは２０ＭＰa以下とする。
【００６５】
上記引張強度に加えて、加工硬化指数、即ち、ｎ値の圧延方向の異方性も、重要である。ｎ値の異方性が大きい場合、たとえ、上記引張強度の異方性が小さくても（規定範囲でも）、カップ成形、しごき加工によって加わわる内部応力が、円周方向で不均一となり、印刷塗装時及びラミネートフィルムの密着性を向上させるための熱処理を施したとき、回復度合いが不均一となり、楕円変形が生じやすい。
【００６６】
したがって、ｎ値の異方性を小さくするために、アルミニウム合金板の、圧延方向に対して０°、４５°、９０°の各方向のｎ値の内、最大値と最小値との差をできるだけ小さくする。具体的には、この差を０．０３以下、好ましくは０．０２８以下、より好ましくは０．０２５以下、更により好ましくは０．０２以下、更に好ましくは、０．０１５以下とする。
【００６７】
これらいずれか、あるいは両方の異方性指標を満足しない異方性がアルミニウム合金板にある場合、缶の成形性には影響を及ぼさないかもしれないが、上記結晶粒制御を行なったとしても、前記塗装熱処理時の熱変形が生じる。即ち、上記引張強度の内、最大値と最小値との差が２５MPa を超えた場合、および／または、上記ｎ値の内、最大値と最小値との差が０．０３を超えた場合には、前記塗装熱処理時の熱変形が生じる。
【００６８】
（異方性抑制方法）
熱間圧延板を、途中で焼鈍することなく冷間圧延した場合でも、両方の異方性指標を満足するためには、特に熱間圧延条件を制御する。具体的には、熱間仕上げ圧延を３〜６程度の圧延スタンドを備えたタンデム式の圧延機により行い、これら最終スタンドにおけるコイル巻取り時の張力を比較的高めて、圧延される板の先進率を高くする。
【００６９】
この点、上記、最終スタンドのコイル巻取り時の平均張力を、少なくとも  ２０ＭＰａを超えて、できるだけ高くする。巻取り時の平均張力が２０ＭＰａ以下では、Ｃｕｂｅ方位などの結晶粒が生じやすく、途中で焼鈍することなく冷間圧延した場合には、特に板の異方性が大きくなる。尚、通常の巻取り時の平均張力は、５〜１０ＭＰａの範囲で製造されている。
【００７０】
（製造方法）
本発明Ａｌ合金板の製造工程である、均熱、熱延、冷延条件は、個々の工程だけを個別に見ると、従来の工程条件範囲内に包含される。但し、本発明規定の組織とし、かつ、ボトル缶成形のための基本的な材料特性（耳率、強度）や成形性、しごき加工性を阻害せずに確保するためには、個々の工程を特定条件範囲に限定するとともに、それらを組み合わせなければならない。
【００７１】
（均熱条件）
均熱温度は５５０〜６５０℃とする。均熱温度が低すぎると、均質化に時間がかかり過ぎて生産性が低下し、均熱温度が高すぎると、鋳塊表面に膨れが生じるため、前記範囲に均熱温度を設定する。好ましい均熱温度は、５８０℃以上（特に５９０℃以上）、６１５℃以下（特に６１０℃以下）である。
【００７２】
なお、均熱時間（均質化時間）は、鋳塊を均質化できれば短い程望ましく、例えば１２時間以下、好ましくは６時間以下とするのが望ましいが、均熱温度を５５０℃以上とする場合には均熱時間は６時間以上必要であり、均熱温度を５８０℃以上とする場合には均熱時間は５時間以上必要であり、均熱温度を５９０℃以上とする場合には均熱時間は４時間以上必要である。
【００７３】
均熱処理は、複数の段階に分けて行っても良い。その場合、上記均熱処理の昇温速度、均熱処理の温度（均質化温度）、及び冷却速度の制御は、いずれの段階で行ってもよく、全ての段階で行ってもよいが、少なくとも第１回目の段階で行うのが望ましい。
【００７４】
第１回目の均熱処理の温度を上記範囲に設定する場合、第２回目以降の均熱処理の温度は、第１回目の均熱処理温度よりも低くする場合が多い。第２回目以降の均熱処理の温度は、第１回目の均熱処理温度に比べて、例えば、１０〜１００℃程度、好ましくは５０〜１００℃程度低くする。
【００７５】
（熱延開始条件）
均熱処理終了後の鋳塊の取り扱いは、一旦冷却し、再加熱してから熱間粗圧延してもよく、あるいは過度に冷却することなく、そのまま熱間粗圧延してもよい。過度に冷却することなく、そのまま熱間粗圧延する場合、均熱処理後の鋳塊の自己発熱を利用することができ、生産時間や熱エネルギーを節約できるだけでなく、合金元素の析出物の数密度を小さくでき、耳率を低減できる。
【００７６】
なお、鋳塊を一旦冷却し、再加熱する場合には、３０℃／時間以上の速度で急速加熱するのが望ましい。この急速加熱によって、最終板組織の分散粒子を微細化させることができる。また、合金元素の析出物の数密度が高くなり過ぎるのを防止でき、耳率を低減できる。
【００７７】
（熱間粗圧延条件）
熱延を、粗圧延と仕上げ圧延とに分けて、かつ連続して実施するに際し、熱間粗圧延の終了温度が低くなり過ぎると、次工程の熱間仕上圧延で圧延温度が低くなってエッジ割れが生じやすくなる。また、熱間粗圧延の終了温度が低くなり過ぎると、仕上圧延後に再結晶するために必要となる自己熱が不足しやすくなるため、結晶粒径が小さくなり過ぎる。このため、熱間粗圧延の終了温度は４２０℃以上とすることが好ましい。更に好ましい終了温度は４３０℃以上（特に４４０℃以上）、４７０℃以下（特に４６０℃以下）である。
【００７８】
この熱間粗圧延の終了温度を４２０〜４８０℃程度にしておくためには、熱間粗圧延の開始温度を、例えば、４９０〜５５０℃程度、好ましくは４９５〜５４０℃程度、さらに好ましくは５００〜５３０℃程度にしておくのが望ましい。前記開始温度を５５０℃以下にしておけば、熱間圧延板の表面酸化を防止することもできる。更には、再結晶粒の粗大化を防止できるため、成形性をさらに高めることもできる。
【００７９】
熱間粗圧延が終了したアルミニウム合金板は、連続的など、速やかに熱間仕上圧延するのが望ましい。速やかに熱間仕上圧延することによって、熱間粗圧延で蓄積された歪みが回復してしまうのを防止でき、その後に得られる冷間圧延板の強度を高めることができる。熱間粗圧延が終了したアルミニウム合金板は、例えば、５分以内、好ましくは３分以内に熱間仕上圧延することが好ましい。
【００８０】
（熱間仕上圧延条件）
熱間仕上圧延の終了温度は３１０〜３５０℃とすることが好ましい。熱間仕上圧延工程は、合金板を所定の寸法に仕上げる工程であり、圧延終了後の組織は自己発熱によって再結晶組織になるため、その終了温度は再結晶組織に影響を与える。熱間仕上圧延の終了温度を３１０℃以上とすることで、続く冷間圧延条件と併せて、最終板組織を、平均アスペクト比が３以上の圧延方向に伸長させた組織とすることができる。熱間仕上圧延の終了温度が３１０℃未満では、続く冷間圧延の冷延率を大きくしても、上記本発明組織になりにくい。
【００８１】
一方、３５０℃を越えると、最終板組織を、平均アスペクト比が３以上の圧延方向に伸長させた組織とできない。従って、熱間仕上圧延の終了温度の下限は３１０℃以上、好ましくは３２０℃以上とする。また、上限は３５０℃以下、好ましくは、３４０℃以下とする。
【００８２】
(熱間仕上圧延機の種類)
熱間仕上圧延機としては、スタンド数が３以上のタンデム式熱間圧延機を使用する。スタンド数を３以上とすることによって、１スタンドあたりの圧延率を小さくでき、熱延板の表面性状を保ちつつ歪みを蓄積することができるため、冷間圧延板及びそのＤＩ成形体の強度をさらに高めることができる。
【００８３】
この際、前記した通り、異方性指標を満足するために、仕上げ圧延の巻取り時の張力を、少なくとも２０ＭＰａを超えてできるだけ高くする。
【００８４】
(熱間仕上圧延の総圧延率)
熱間仕上圧延の総圧延率は８０％以上にするのが望ましい。総圧延率は８０％以上とすることで、後述する冷間圧延と組み合わせて、最終板組織を、平均アスペクト比が３以上の圧延方向に伸長させた組織としやすい。また、冷間圧延板及びそのＤＩ成形体の強度を高めることができる。
【００８５】
(熱間圧延板の板厚)
熱間 (仕上げ) 圧延終了後の合金板の板厚は、１．８〜３ｍｍ程度とするのが望ましい。板厚を１．８ｍｍ以上とすることによって、熱間圧延板の表面性状（焼付き、肌荒れなど）や板厚プロフィールの悪化を防止できる。一方、板厚が３ｍｍ以下とすることによって、冷間圧延板（通常、板厚：０．２８〜０．３５ｍｍ程度）を製造する際の圧延率が高くなりすぎるのを防止でき、ＤＩ成形後の耳率を抑制できる。
【００８６】
上述のようにして得られた熱間圧延板は平均耳率が所定の範囲に制御されている。そのため、中間焼鈍することなく冷間圧延しても、冷間圧延板の平均耳率を０〜２％と小さくすることができる。また、後述する冷間圧延と組み合わせて、最終板組織を、平均アスペクト比が３以上の圧延方向に伸長させた組織とすることができる。更に、中間焼鈍することなく冷間圧延しても、前記した異方性指標を満足させることができる。
【００８７】
(冷間圧延)
冷間圧延工程では、中間焼鈍することなく、複数のパス数による謂わば直通で圧延し、合計の圧延率を７７〜９０％にするのが望ましい。中間焼鈍することなく、合計の圧延率を７７％以上とすることによって、最終板組織を、結晶粒の平均アスペクト比が３以上の圧延方向に伸長させた組織としたままで、異方性を低減させた板を製造することができる。また、缶の耐圧強度をより高めることができる。中間焼鈍を入れた場合、あるいは、合計の圧延率が低い場合、等軸粒になりやすく、結晶粒の平均アスペクト比が３以上の圧延方向に伸長させた組織になりにくい。
【００８８】
一方、圧延率が９０％を超えると、結晶粒の平均アスペクト比は大きくできるものの、ＤＩ成形時のプラス耳が大きくなり過ぎ、また強度が強くなり過ぎるために、ＤＩ成形時にカッピング割れや缶底割れが生じる可能性が高い。
【００８９】
冷間圧延後の板厚は、ボトル缶への成形上、０．２８〜０．３５ｍｍ程度とする。
【００９０】
なお、冷間圧延工程では、圧延スタンドが２段以上直列に配置された、タンデム圧延機を使用することが望ましい。このようなタンデム圧延機を使用することにより、圧延スタンドが１段で、繰り返しパス（通板）を行なって所定板厚まで冷延するシングルの圧延機と比して、同じ合計冷延率でも、パス（通板）回数が少なくて済み、１回の通板における圧延率を高くすることができる。
【００９１】
したがって、最終板組織を、結晶粒の平均アスペクト比が３以上の圧延方向に伸長させた組織が得やすくなる。
【００９２】
また、従来のように、シングルの圧延機を用いた冷間圧延後に、仕上げ焼鈍を施す場合に比して、より低温で、かつ連続的に回復を生じさせ、サブグレインを生成することができる。但し、このように、冷間圧延により回復を生じさせて十分にサブグレインを生成することができるものであれば、圧延機はタンデム圧延機に限定されるものではない。
【００９３】
但し、タンデム圧延機による冷延では、１回の通板における圧延率が高くなるために、１回の通板における発熱量が高くなる。この発熱量が高くなるほど、前記した異方性指標を満足させるためには有利である。したがって、温間圧延とも言える１３０〜２００℃の範囲で冷間圧延することが好ましい。
【００９４】
この温度は、タンデム圧延機による冷延において、冷延直後のアルミニウム板の温度が最も上昇する際のアルミニウム板の強制的な冷却の程度によって制御する。
【００９５】
このような冷間圧延時のアルミニウム板の強制的な冷却手段としては、通常使用される水を含まない圧延油を、水溶性油や水溶性潤滑剤などのエマルジョンタイプに変えて、このエマルジョン水溶液を用いることが好ましい。
【００９６】
冷間圧延後は、必要に応じて、再結晶温度よりも低い温度で仕上焼鈍（最終焼鈍）を行ってもよい。仕上焼鈍を行うと加工組織が回復し、ＤＩ成形性や缶底成形性が向上する。仕上焼鈍の温度は、例えば、１００〜１５０℃程度、特に１１５〜１５０℃程度にするのが望ましい。温度を１００℃以上とすることによって、加工組織を充分に回復させることができる。一方、温度が１５０℃以下とすることによって、固溶元素の過剰な析出を防止でき、ＤＩ成形性やフランジ成形性をさらに高めることができる。
【００９７】
仕上焼鈍の時間は、４時間以下（特に１〜３時間程度）とするのが望ましい。長すぎる焼鈍を避けることによって、固溶元素の過剰な析出を防止でき、ＤＩ成形性をさらに高めることができる。
【００９８】
但し、前記したタンデム圧延機による冷延では、より低温で、かつ連続的に回復を生じさせ、サブグレインを生成することができるために、仕上焼鈍が基本的には不要である。
【００９９】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【実施例】
【０１００】
アルミ地金のみを溶解原料として、下記表１に示すＡ〜Ｎの成分組成のＡｌ合金の溶湯を溶解し、ＤＣ鋳造法にて板厚６００ｍｍ、幅２１００ｍｍの鋳塊を製造した。なお、表１において「−」で示す元素含有量は検出限界以下であることを示す。
【０１０１】
この鋳塊には、表１に示す通り、発明例、比較例ともに、その他元素の総量として、不可避的な不純物元素、Ｚｒ、Ｂｉ，Ｓｎ、Ｇａ，Ｖ，Ｃｏ，Ｎｉ，Ｃａ、Ｍｏ，Ｂｅ、Ｐｂ，Ｗを、これらの元素の含有量の総和で０．０３％以上含んでいる。
【０１０２】
この鋳塊を表２に示す条件に従って、均熱処理を行なった。均熱処理は、１回目の均熱処理後に室温まで表２に示す冷却速度にて冷却した後、再加熱して２回目の均熱処理を行う、２回の均熱処理とした。
ここで、1回目均熱条件の昇温速度は、実質上、特性に影響を及ぼす“３００℃から最高温度までの昇温速度を指す。
また、1回目均熱条件の冷却速度は、実質上、特性に影響を及ぼす“最高温度から３００℃までの冷却速度を指す。
この均熱処理後に、熱間粗圧延として、スタンド数が１個のリバース熱間粗圧延機、熱間仕上圧延機として、スタンド数が４個のタンデム式熱間圧延機を使用して、熱間圧延を行なった。
その際、熱間粗圧延終了後に熱間仕上圧延を開始する時間は３分以内とし、前記異方性指標を制御するために、これら巻取り時の平均張力を表２に示すように制御した。そして、共通して熱間仕上圧延後の板厚を２〜２．５ｍｍとしたアルミニウム合金熱間圧延板を製造した。
【０１０３】
得られた熱間圧延板を、中間焼鈍することなく、ロールスタンドが２段のタンデム圧延機により１回のみの通板で冷間圧延し、共通して、最終板厚０．３ｍｍのボトル缶胴用板材（冷間圧延板）を製造した。この際、タンデム圧延機による冷延では、冷間圧延直後のアルミニウム板の温度が１３０〜２００℃となるように制御した。この冷間圧延後の仕上焼鈍（最終焼鈍）は行なわなかった。
【０１０４】
なお、比較例１０のみは、総冷延率は同じであるが、比較のために、ロールスタンドが１段のシングル圧延機で２回通板し、１回目と２回目とのパス間に、１５０℃×１時間の中間焼鈍を施した。
【０１０５】
冷延後のボトル缶胴用板材（コイル）から試験片を採取し、試験片の組織として、結晶粒の平均アスペクト比、および引張り特性を調査した。これらの結果を表３に示す。
【０１０６】
また、試験片の高温特性として、室温での試験片表面の硬さと０．２％耐力、および、試験片を２９０℃×２０秒熱処理した時の表面の硬さと０．２％耐力を各々測定し、この熱処理前後での試験片表面の硬さ変化（硬さ減少量）ΔHv（Hv）を求めた。引張試験は下記引張条件にて、但し、圧延方向に対して０°方向で行なった。下記条件にて、更に、成形後の缶胴のベークハード後の楕円変形量を測定した。これらの結果も表３に示す。
【０１０７】
（引張試験による異方性測定）
試験片の引張試験をJIS Z 2201にしたがって行うとともに、試験片形状はJIS 5 号試験片で行った。クロスヘッド速度は5mm/分で、試験片が破断するまで一定の速度で行った。この際、試験片長手方向を、圧延方向に対して０°、４５°、９０°の各方向と各々した試験片をそれぞれ準備し、各試験片の引張強度とｎ値とを求めた。そして、これら引張強度の内の最大値と最小値との差（MPa ）、これらｎ値（ひずみ量２〜４％の間）の内の最大値と最小値との差を各々求めた。また、これら引張強度とｎ値の、上記各方向の平均値も求めた。
【０１０８】
（硬さ測定）
冷延板試料の硬さ測定は、マイクロビッカース硬度計にて、１００ｇの荷重を加えて４箇所行い、硬さはそれらの平均値とした。
【０１０９】
（楕円変形評価）
楕円変形の評価は、後述するように、上記ボトル缶胴用板材をＤＩ成形したボトル缶胴を、洗浄後、缶の実体温度が３００℃に、３０秒で達する条件でベーキングし、た上で、楕円変形度を調査した。楕円変形度調査は、ボトル缶胴の口部の径を順に円周方向に調査し、その中での最大径から最小径を減算した量を楕円変形量（ｍｍ）として求め、これをＮ＝１０缶の平均値として評価した。なお、この楕円変形量は４ｍｍ以下を楕円変形性が合格と評価した。この楕円変形量が４ｍｍを超えると、缶製造工程における、後工程の搬送工程及びネッキング工程で、転倒及びジャムなどの不良が発生し、缶の連続的で効率的な製造を困難にする。
【０１１０】
更に、ボトル缶胴用板材が基本的に満たすべき成形性として、耳率とＤＩ（しごき）成形性（成形時の割れ発生回数）を測定、評価した。これらの結果も表３に示す。
【０１１１】
（耳率）
耳率は、このボトル缶胴用板材からブランクを採取し、潤滑油［Ｄ．Ａ．Ｓｔｕａｒｔ社製、ナルコ１４７］を塗布した上で、エリクセン試験機によって、４０％深絞り試験、カップ状に成形して調査した。試験条件は、ブランクの直径＝６６．７ｍｍ、ポンチの直径＝４０ｍｍ、ダイス側肩部のＲを２．０ｍｍ、ポンチの肩Ｒ＝３．０ｍｍ、しわ押さえ圧＝４００ｋｇｆで行なった。
【０１１２】
このように得られたカップの開口周縁部の８方向（圧延方向を０°として、０°方向、４５°方向、９０°方向、１３５°方向、１８０°方向、２２５°方向、２７０°方向、及び３１５°方向）に生じる山谷の形状を測定し、平均耳率を算出した。
【０１１３】
平均耳率の算出方法は、図１に基づいて説明する。図１は、ボトル缶胴用板材をＤＩ成形することによって得られるカップの展開図である。この展開図では、圧延方向を０°として、０°、９０°、１８０°、及び２７０°方向に生じる耳の高さ（Ｔ１，Ｔ２，Ｔ３，Ｔ４；マイナス耳と称する）を測定し、４５°、１３５°、２２５°、及び３１５°方向に生じる耳の高さ（Ｙ１，Ｙ２，Ｙ３，Ｙ４；プラス耳と称する）を測定する。なお各高さＹ１〜Ｙ４，Ｔ１〜Ｔ４は、カップの底部からの高さである。そして各測定値から、次式に基づいて平均耳率を算出する。
平均耳率（％）＝［｛（Ｙ１＋Ｙ２＋Ｙ３＋Ｙ４）−（Ｔ１＋Ｔ２＋Ｔ３＋Ｔ４）｝／｛１／２×（Ｙ１＋Ｙ２＋Ｙ３＋Ｙ４＋Ｔ１＋Ｔ２＋Ｔ３＋Ｔ４）｝］×１００
【０１１４】
なお本発明の対象としている冷間圧延板では、平均耳率を０近くにした場合、４つのプラス耳（Ｙ１〜Ｙ４）並びに９０°方向及び２７０°方向の２つのマイナス耳（図１のＴ２、Ｔ４）の発達は抑制されるものの、０°方向及び１８０°方向の２つのマイナス耳（図１のＴ１、Ｔ３）の発達は抑制されにくい。そして単に平均耳率の絶対値を小さくした場合には、例えば、平均耳率を−２〜２％（絶対値では２％以下）にした場合には、平均耳率を−２以上０％未満としても、マイナス耳（図１のＴ１、Ｔ３）の抑制が不十分なために、絞り成形のシワ押さえ圧が、この２つのマイナス耳（図１のＴ１、Ｔ３）に集中し、耳立ち、耳切れなどが発生して生産に不具合が生じるのに対して、平均耳率を０〜２％（プラス側）にした場合には、残りの２つのマイナス耳（図１のＴ１、Ｔ３）も十分に抑制できるために、耳切れに起因する缶胴破壊を防止できる。なお、本発明においては、＋０％〜＋３．５％を許容範囲とした。
【０１１５】
（ＤＩ成形性）
前記ボトル缶胴用板材（板厚が０．３ｍｍ）から、直径１５６ｍｍのブランクを打ち抜き、カップ径９２ｍｍのカップを成形し、再絞り加工、しごき加工、及びトリミングにより、製缶速度３００缶／分の速さで、ボトル缶用ＤＩ缶胴（内径６６ｍｍφ、高さが１７０ｍｍ、側壁板厚１０３μｍ、側壁先端部板厚１６５μｍ、最終第３しごき率４０％）を製造した。成形缶５万缶あたりの胴割れの発生個数を求め、ＤＩ成形性を評価した。全く存在しなかったものを◎（極めて良好）、１缶以下であったものを○（良好）、２乃至４缶であったものを△（概ね良好）、５缶を超えたものを×（不良）として評価した。
【０１１６】
表３から明らかなように、発明例１〜６は、本発明成分組成を有し、かつ、結晶粒の平均アスペクト比が３以上、圧延方向に対して０°、４５°、９０°の各方向の引張強度の内、最大値と最小値との差が２５MPa 以下であり、圧延方向に対して０°、４５°、９０°の各方向の引張り試験によるｎ値の内、最大値と最小値との差が０．０３以下である異方性の小さい組織を有する。
【０１１７】
この結果、発明例１〜６は、表３から明らかなように、２９０℃×２０秒熱処理後（ベークハード後）の、硬さ変化ΔHvが３０Hv以下であり、かつ、０．２％耐力が２１５ＭＰａ以上であり、硬度低下や強度低下が少なく、高温特性に優れている。
【０１１８】
更に、発明例１〜６は、耳率とＤＩ成形性にも優れている。したがって、本発明における高温特性の改良が、ボトル缶胴用板材が基本的に満たすべき成形性を阻害していないことが分かる。
【０１１９】
以上の結果から、本発明の各要件の臨界的な意義が分かる。
【０１２０】
【表１】
2006265700.tif 000002
【０１２１】
【表２】
2006265700.tif 000003
【０１２２】
【表３】
2006265700.tif 000004
【産業上の利用可能性】
【０１２３】
以上説明したように、本発明は、ＤＩ加工等の成形性の確保を前提に、より高温化短時間化された高速化熱処理に対しても、塗装熱処理時の熱変形を防止し、熱処理後の缶強度を確保するとともに、真円度が高いボトル缶を得ることができる、高温特性に優れたボトル缶用アルミニウム合金板を提供できる。したがって、ボトル缶のような、薄肉で熱処理されても、強度低下や変形が無いことが求められ、しかも成形性はそのまま維持する必要がある、厳しい要求特性用途に好適である。
【図面の簡単な説明】
【０１２４】
【図１】板材をＤＩ成形することによって得られるカップの展開図である。
【図１】
2006265700.tif 000005